(57)【要約】【課題】不燃性に優れた紙壁紙を提供する。また、不燃性を向上させるべく主素材の紙及び裏打紙に薄い紙を用いても、いわゆるオープンタイムが長く、作業性に優れた紙壁紙を提供する。【解決手段】紙の裏面に裏打紙を接着剤で接着した紙壁紙であって、重量が２４０ｇ／ｍ２以下の紙壁紙である。また前記紙壁紙において、前記接着剤が自己架橋型樹脂エマルジョン接着剤であり、且つ前記紙の表面にフッ素系樹脂層を設けてなる紙壁紙である。【特許請求の範囲】
【請求項１】
紙の裏面に裏打紙を接着剤で接着した紙壁紙であって、重量が２４０ｇ／ｍ２以下であることを特徴とする紙壁紙。
【請求項２】
紙の裏面に裏打紙を接着剤で接着した紙壁紙であって、前記接着剤が自己架橋型樹脂エマルジョン接着剤であり、且つ前記紙の表面にフッ素系樹脂層を設けてなることを特徴とする請求項１記載の紙壁紙。
【発明の詳細な説明】
【０００１】
【発明の属する技術分野】
本発明は、主素材に紙を用い、その裏面に裏打紙を接着した紙壁紙に関する。
【０００２】
【従来の技術】
壁紙は主素材と裏打紙から構成されている。主素材として発泡剤や難燃剤を配合した塩化ビニル系樹脂を用いた壁紙はビニル壁紙と称され、主素材として発泡剤や難燃剤を配合したオレフィン系樹脂やアクリル系樹脂を用いたものはオレフィン壁紙、アクリル壁紙と称されている。そして、主素材として紙を用い、その裏面に裏打紙を接着した壁紙は、紙壁紙と称され古くから知られている。
【０００３】
紙壁紙は不燃性と施工性が重視される。紙壁紙の不燃性は、他の建築材料と同様に建築基準法の適用を受ける。１９９８年改正後の基準では、紙壁紙については発熱性試験に合格することが問題となっている。すなわち、改正前の建築基準法に合格した紙壁紙は、殆どの試験について改正後の建築基準法でも合格するが、発熱性試験（コーンカロリーメータによる強制加熱で２０分間の発熱量が８ＭＪ以下のものが合格）には合格しない。そこで、発熱量の少ない紙壁紙が要求されている。
【０００４】
紙壁紙の施工性は、水に対する伸縮性（寸法安定性）、剥離性、隠蔽性、オープンタイムなどが問題にされ、特に作業性の観点からオープンタイムが重要視されている。壁紙の貼着作業は、その作業効率を良くするため、通常、紙壁紙の裏面（裏打紙）に糊を塗布する糊塗布作業と、この糊塗布した紙壁紙を壁の所定の個所に貼着する貼り付け作業とに分けて行なっている。糊塗布作業は、壁紙の裏面（裏打紙）に施工糊を塗布し、これを糊塗布面同士が向い合うように二つ折にする作業である。この状態にした壁紙を順次に壁の所定の個所に貼り付ける。糊塗布面同士が向い合うように二つ折にした状態にした後には、施工糊が乾いて接着性がなくなり施工不能になるまでの間に貼り付け作業を行なう必要がある。この施工糊を塗布してから施工不能になるまでの時間をオープンタイムと称している。オープンタイムが長いほど貼着作業が円滑に行なえるが、紙壁紙はオープンタイムが短いと言う問題点がある。特に、上記した不燃性の観点から、主素材の紙及び裏打紙には発熱量の小さい薄い紙を使用することが要望されているが、薄い紙を用いるほどオープンタイムは短くなる。
【０００５】
【発明が解決しようとする課題】
本発明は、特に燃焼時の発熱量が少ない不燃性に優れた紙壁紙を提供することを目的とする。また、本発明は、特に燃焼時の発熱量が少ない不燃性に優れ且つオープンタイムが長く施工性に優れた紙壁紙を提供することを目的とする。
【０００６】
【課題を解決するための手段】
本発明者らは、紙壁紙について、コーンカロリーメータによる強制加熱で２０分間の発熱量が８ＭＪ以下のものを製品化すべく種々検討した結果、紙壁紙の重量が発熱量と相関することに注目し、重量を２４０ｇ／ｍ２以下の紙壁紙は上記の発熱量が８ＭＪ以下になることを知見した。更に、紙壁紙の重量を減じるべく主素材及び裏打紙に薄い紙を用いた場合は、オープンタイムが短くなり施工性が劣るが、特定の接着剤の使用及び特定の表面処理によりオープンタイムを長くできることを知見した。そして、これらの知見に基づいて本発明を完成した。
【０００７】
すなわち、本発明は、紙の裏面に裏打紙を接着剤で接着した紙壁紙であって、重量が２４０ｇ／ｍ２以下であることを特徴とする紙壁紙である。また本発明は、紙の裏面に裏打紙を接着剤で接着した紙壁紙であって、前記接着剤が自己架橋型樹脂エマルジョン接着剤であり、且つ前記紙の表面にフッ素系樹脂層を設けてなり、重量が２４０ｇ／ｍ２以下であることを特徴とする紙壁紙である。
【０００８】
【発明の実施の態様】
本発明を詳しく説明する。本発明は、主素材に紙を使用し、その主素材の紙の裏面に裏打紙を接着剤で接着した紙壁紙であり、その重量は２４０ｇ／ｍ２以下である。本発明の紙壁紙は重量は、主素材の紙の重量、裏打紙の重量、及び主素材の紙の裏面に裏打紙を貼着する接着剤の重量の合計量である。また、主素材の紙の表面に樹脂層を設けた場合はその重量を加算した重量である。主素材の紙としては、目付３０〜１５０ｇ／ｍ２のパルプ紙などの紙が用いられるが、８０ｇ／ｍ２を超えた紙を用いた場合は燃焼発熱が大きく防火性能が劣り、この観点から８０ｇ／ｍ２以下の紙を用いるのが好ましい。また、３０ｇ／ｍ２未満であると印刷を水性インキで行なうとシワがよるので好ましくない。この紙には、エンボス加工を施してもよい。エンボス加工はペーパーエンボス法や熱エンボス法などで行なわれる。また、紙壁紙の裏打紙は、防火性能の観点から５０〜８０ｇ／ｍ２の紙が用いられる。クレープ紙を用いることもできる。これらの紙には、防火性能を得るためのスルファミン酸グアミジン処理や水酸化アルミニウム処理を施してないものを用いる。
【０００９】
本発明の紙壁紙においては、紙の裏面に裏打紙を接着する接着剤として自己架橋型樹脂エマルジョンを用いる。この自己架橋型樹脂は、例えば、１個のエチレン性二重結合を有し且つ加熱時に水酸基やカルボキシル基と反応する官能基を有する官能性モノマーと、水酸基やカルボキシル基を有するモノマーと、他の共重合可能なモノマーとの共重合体である。上記の官能性モノマーとしてはＮ−メチロールアクリルアミド、Ｎ−ブトキシメチルアクリルアミドなどのＮ−メチロール誘導体モノマー、ジメチルアミノエチル（メタ）アクリレート、ジメチルアミノプロピルアクリルアミドなどのアミノ基含有モノマー、グリシジル（メタ）アクリレートなどのエポキシ基含有モノマー、（メタ）アクリルアミド、マレイン酸アミドなどのアミノ基含有モノマーなどが挙げられる。
【００１０】
また、上記の水酸基やカルボキシル基を有するモノマーとしては（メタ）アクリル酸、クロトン酸、イタコン酸、マレイン酸、無水マレイン酸、フマル酸、β−ヒドロキシエチル（メタ）アクリレート、β−ヒドロキシプロピル（メタ）アクリレート、β−ヒドロキシエチルビニルエーテルなどが用いられる。また他の共重合可能なモノマーとしては、（メタ）アクリル酸エステルと（メタ）アクリル酸メチル、（メタ）アクリル酸エチル、（メタ）アクリル酸ブチル、（メタ）アクリル酸ヘキシル、（メタ）アクリル酸オクチル、（メタ）アクリル酸２−エチルヘキシル、（メタ）アクリル酸ラウリルなどの（メタ）アクリル酸エステル；スチレン、α−メチルスチレンなどの芳香族ビニル化合物；アクリロニトリル、塩化ビニル、酢酸ビニルなどである。
【００１１】
具体的には、例えば、ポリマー中にＮ−メチロール基含有モノマーとカルボキシル基含有モノマーを導入したアクリル系共重合体のエマルジョン、ポリマー中にＮ−メチロール基含有モノマーとエポキシ基含有モノマーを導入したアクリル系共重合体のエマルジョンなどである。また、コア／シェル構造を有する樹脂エマルジョンも用いられる。例えば、（メタ）アクリル酸エステル及び／又はスチレン９０〜９９．９重量％と上記の官能性モノマー１０〜０．１重量％からなる共重合体をコア部とし、（メタ）アクリル酸エステル及び／又はスチレン９０〜９９重量％とα，β−エチレン性不飽和カルボン酸１０〜１重量％からなる共重合体をシェル部とする重合体粒子のエマルジョンなどである。
【００１２】
また、本発明の紙壁紙においては、主素材の紙の表面にフッ素系樹脂層を設ける表面処理を行なう。このフッ素樹脂としては、ポリテトラフルオロエチレン、テトラフルオロエチレンとパーフルオロアルキルビニルエーテルとの共重合体、テトラフルオロエチレンとヘキサフルオロプロピレンとの共重合体、テトラフルオロエチレンとエチレンとの共重合体、ポリ（クロロトリフルオロエチレン）、クロロトリフルオロエチレンとエチレンとの共重合体、ポリビニリデンフルオライド、ポリビニルフルオライドなどである。これらの樹脂は単独で用いてもよいが、他の樹脂と混合して用いてもよい。他の樹脂としては、アクリル系樹脂、オレフィン系樹脂、塩化ビニル系樹脂、酢酸ビニル系樹脂などが挙げられる。これらは水性エマルジョンにして、紙壁紙の表面に施す。塗布量は１〜１０ｇ／ｍ２（乾燥後）である。この表面処理は主素材の紙と裏打紙との接着の前に行なってもよいし、接着後に行なってもよい。
【００１３】
従来から、紙壁紙においては、防火性の観点から、主素材の紙及び裏打紙の紙には、なるべく薄い紙が使用されている。ところが、薄い紙を使用した場合には、施工時に壁紙の裏面に施工糊を塗布して糊塗布面同士が向い合うように二つ折にして放置したとき、糊中の水分が紙を通して抜けやすく糊の乾燥が早くなる、すなわちオープンタイムが短くなる。しかして、本発明の如く、主素材の紙と裏打紙との接着に接着剤として自己架橋性樹脂エマルジョンを用い、更に主素材の紙の表面にフッ素樹脂層を形成させることによって、糊中の水分の抜けを防ぎ、オープンタイムを長くすることができる。これによって、不燃性に優れ、且つ施工性に優れた紙壁紙を得ることができる。
【００１４】
実施例１
主素材の紙として目付５０ｇ／ｍ２の壁紙用漂白普通紙を用い、裏打紙として目付６０ｇ／ｍ２のクレープ紙用いた。接着剤として自己架橋型樹脂エマルジョンであるスミカフレックス９００Ｈ（商標名、住友化学工業株式会社製）を用いた。裏打紙にスミカフレックス９００Ｈを塗布（乾燥重量で７５ｇ／ｍ２）し、その塗布面に主素材の紙を重ね、２００℃で加圧加熱して裏打紙に主素材の紙を貼着して紙壁紙を得た。次いで、この紙壁紙の表面に、マイカプライマ−ＥＣ−Ｇ１０２９−１ツヤなし（商標名、松井色素化学工業所製：アクリル樹脂、フッ素樹脂、つや消し剤、アルコール、水などからなる）をグラビア版を用いて全面塗布（乾燥重量で２．４ｇ／ｍ２）し、１５０℃で３０〜６０秒間乾燥して本発明の紙壁紙を得た。
【００１５】
実施例２
主素材の紙として目付７０ｇ／ｍ２の壁紙用漂白普通紙を用い、裏打紙として目付７０ｇ／ｍ２のクレープ紙用いた。接着剤として自己架橋型樹脂エマルジョンであるスミカフレックス９００Ｈ（商標名、住友化学工業株式会社製）を用いた。裏打紙にスミカフレックス９００Ｈを塗布（乾燥重量で９０ｇ／ｍ２）し、その塗布面に主素材の紙を重ね、２００℃で加圧加熱して裏打紙に主素材の紙を貼着して紙壁紙を得た。次いで、この紙壁紙の表面に、マイカプライマ−ＥＣ−Ｇ１０２９−１ツヤなし（商標名、松井色素化学工業所製：アクリル樹脂、フッ素樹脂、つや消し剤、アルコール、水などからなる）をグラビア版を用いて全面塗布（乾燥重量で２．４ｇ／ｍ２）し、１５０℃で３０〜６０秒間乾燥して本発明の紙壁紙を得た。
【００１６】
比較例１
主素材の紙として目付８０ｇ／ｍ２の壁紙用漂白普通紙を用い、裏打紙として目付８０ｇ／ｍ２のクレープ紙用いた。接着剤として自己架橋型樹脂エマルジョンであるスミカフレックス９００Ｈ（商標名、住友化学工業株式会社製）を用いた。裏打紙にスミカフレックス９００Ｈを塗布（乾燥重量で１１０ｇ／ｍ２）し、その塗布面に主素材の紙を重ね、２００℃で加圧加熱して裏打紙に主素材の紙を貼着して紙壁紙を得た。次いで、この紙壁紙の表面に、マイカプライマ−ＥＣ−Ｇ１０２９−１ツヤなし（商標名、松井色素化学工業所製：アクリル樹脂、フッ素樹脂、つや消し剤、アルコール、水などからなる）をグラビア版を用いて全面塗布（乾燥重量で２．４ｇ／ｍ２）し、１５０℃で３０〜６０秒間乾燥して紙壁紙を得た。
【００１７】
比較例２
主素材の紙として５０ｇ／ｍ２の壁紙用漂白普通紙を用い、裏打紙として６０ｇ／ｍ２のクレープ紙を用いた。接着剤として反応型エチレン−酢酸ビニル重合体樹脂系接着剤を用いた。裏打紙にこの接着剤を塗布（乾燥重量で７５ｇ／ｍ２）し、その塗布面に主素材の紙を重ね、２００℃で加圧加熱して裏打紙に主素材の紙を貼着して紙壁紙を得た。
【００１８】
比較例３
比較例２で得た紙壁紙の表面に、マイカプライマ−ＥＣ−Ｇ１０２９−１ツヤなし（商標名、松井色素化学工業所製：アクリル樹脂、フッ素樹脂、つや消し剤、アルコール、水などからなる）をグラビア版を用いて全面塗布（乾燥重量で２．４ｇ／ｍ２）し、１５０℃で３０〜６０秒間乾燥した。
【００１９】
比較例４
主素材の紙として５０ｇ／ｍ２の壁紙用漂白普通紙を用い、裏打紙として６０ｇ／ｍ２のクレープ紙用いた。接着剤として自己架橋型樹脂エマルジョンであるスミカフレックス９００Ｈ（商標名、住友化学工業株式会社製）を用いた。裏打紙にスミカフレックス９００Ｈを塗布（乾燥重量で３０ｇ／ｍ２）し、その塗布面に主素材の紙を重ね、２００℃で加圧加熱して裏打紙に主素材の紙を貼着して紙壁紙を得た。
【００２０】
実施例１、２及び比較例１で得られた紙壁紙について、建築基準法第２条第９号のテストを行なった。基材亀裂、発熱量２００ｋｗを超える時間１０秒以下、発生ガスの有害性などの試験はいずれも合格した。そして、発熱性試験（コーンカロリーメータによる強制加熱で２０分間の発熱量）の結果は表１のとおりであった。
【００２１】
【表１】
2004084100.tif 000002
【００２２】
上記実施例１、比較例２〜４で得た紙壁紙について、次の試験をした。巾なり（９７ｃｍ）１ｍにカットした壁紙の裏打紙面に、でん粉・酢酸ビニル系樹脂エマルジョン（商標名「ルーアマイルド」ヤヨイ化学工業社製）／水＝１：１の糊を刷毛で均一に塗布した。糊付け後、糊面を内側にして壁紙を折り畳み、温度２３℃、湿度６５％で、６０分間静置した。その後、紙壁紙の表面側の湿り状態及び裏面の糊の乾燥状態を調べた。その結果は、表２の通りであった。
表２から明らかなように、本発明品である実施例１の紙壁紙は、裏打紙に塗布した糊は６０分間放置後も乾燥しなかったが、比較例２〜４の紙壁紙は乾燥しており、いわゆるオープンタイムが短かった。
【００２３】
【表２】
2004084100.tif 000003
【００２４】
【発明の効果】
本発明の紙壁紙は、不燃性に優れている。また、不燃性にすべく、主素材の紙及び裏打紙に薄い紙を用いても、いわゆるオープンタイムが長く、作業性が優れている。